(57)【要約】【課題】    繊維布帛の柔らかな風合いを維持し、光触媒の酸化作用による繊維布帛の変色や劣化を防ぎ、消臭、抗菌および防汚に優れた機能を有する繊維布帛を提供する。【解決手段】    アクリルシリコン系バインダー樹脂を用い、光触媒と吸水性無機多孔質物質を繊維布帛に担持させることによって、光触媒の酸化作用による繊維布帛やバインダー樹脂の変色や劣化を防ぎつつ、吸水性無機多孔質物質によって水分が確保されるため、光触媒による消臭、抗菌および防汚に優れた機能を得ることができ、しかも柔らかな風合いを維持した繊維布帛が得られる。【選択図】図１
2005194652.tif 000002
【特許請求の範囲】
【請求項１】
繊維布帛に吸水性無機多孔質物質と光触媒がアクリルシリコン系バインダー樹脂により固着されてなる、消臭、抗菌、および防汚機能を有する繊維布帛。
【請求項２】
前記吸水性無機多孔質物質はゼオライト、シリカゲル、アルミナ、及び珪藻土から選ばれる一種または複数の吸水性無機多孔質物質で、粒径が５μｍ〜２０μｍである請求項１記載の消臭、抗菌、および防汚機能を有する繊維布帛。
【請求項３】
前記光触媒は酸化チタン、酸化亜鉛から選ばれる一種または複数の光触媒で、粒径が５ｎｍ〜２０μｍである請求項１又は２記載の消臭、抗菌、および防汚機能を有する繊維布帛。
【請求項４】
前記吸水性無機多孔質物質と光触媒の繊維布帛への付着量が、０．５〜２５ｇ／ｍ２であって、吸水性無機多孔質物質と光触媒の配合割合が１：９から９：１である請求項１乃至３記載の消臭、抗菌、および防汚機能を有する繊維布帛。
【発明の詳細な説明】
【技術分野】
【０００１】
本発明は、衣料や、カーテン、カーペット、壁紙等のインテリア用品、衛生材料などに広く応用でき、消臭、抗菌および防汚機能を有するようにした繊維布帛に関する技術である。
【背景技術】
【０００２】
従来技術として、消臭、抗菌および防汚等の機能に関する技術は良く知られている。例えば、活性炭の優れた吸着作用を利用した消臭剤が知られているが、これらは悪臭成分を吸着し、周辺の臭気濃度を短期的に低下さす働きには優れているが、悪臭成分の量が減少するわけではなく、有効期間に限りのある消臭方法である。
【０００３】
また、消臭スプレーを、直接臭気を発するものに吹きつけ消臭するものもあるが、この方法は、芳香剤の働きにより、一時的に臭いは消えるものの時間がたてば再び臭気が発生し、根本的な解決にはつながらない。
【０００４】
次ぎに、悪臭成分を分解して消臭する方法としては、フタロシアニンが良く知られているが、全ての悪臭に有効なものではなく、タバコ臭や、人体の汗が分解されて発生する臭いであるイソ吉草酸等の悪臭に対しては有効な消臭方法とは言いがたいものである。
【０００５】
フタロシアニンの他では、悪臭成分を分解して消臭する方法として、酸化チタン光触媒が良く知られている。酸化チタン光触媒に太陽光、ブラックライト等の光を照射すると、有機物を炭酸ガスと水等に分解したり、たばこ臭や、人体の汗が雑菌によって分解されて発生する臭いであるイソ吉草酸等の悪臭を消臭したり、布に付着したたばこのヤニ等の着色物質を分解して防汚効果のあることが知られている。
【０００６】
また、酸化チタン光触媒は、その強力な酸化力によって、大腸菌などを殺す機能もあることも確認されており、抗菌効果のあることが知られている。
【０００７】
しかしながら、光触媒はそのような有益な機能を有する反面、光触媒を直接繊維布帛にバインダー樹脂によって担持させると、光触媒の強い酸化分解力によって、バインダー樹脂や繊維布帛が有機質の炭化水素を含む樹脂であるため分解したり、変色したり、異臭が発生するなどの諸問題が生じるため、使用が限定され、酸化に強いタイルやガラス等の無機の担持素材へ応用されることが多かった。
【０００８】
これを改善するため特許文献１においては、繊維布帛に酸化チタン光触媒をシリコーン架橋型樹脂で固定することにより、使用に際して繊維布帛に変色や劣化がなく、持続性のある優れた消臭、抗菌および防汚機能を有する繊維布帛の技術を開示している。
【０００９】
また、特許文献２においても、繊維布帛の表面にフッ素樹脂からなる耐食性皮膜を形成し、この耐食性被膜の上に光触媒皮膜を形成することにより、繊維布帛に変色や劣化がない消臭性布帛の技術を開示している。
【００１０】
また、特許文献３においては、シリカゲルの微粒子の多孔質表面に酸化チタンをコーティングし、多孔質光触媒を製造する技術が開示されている。
【００１１】
【特許文献１】特開平１０−１８７９
【特許文献２】特開平１０−２１６２１０
【特許文献３】特許第２７７５３９９号
【発明の開示】
【発明が解決しようとする課題】
【００１２】
しかし、上記方法では、繊維布帛の風合いが硬くなり、また、光触媒の酸化作用から完全に繊維布帛を保護することが不可能で、繊維布帛やバインダー樹脂の変色や劣化を防ぐことに満足のできるものは出来ていない。また、光触媒の消臭速度は遅く、より効率的な消臭効果のあるものが求められていた。本発明の課題は、上述の事情に鑑み、繊維布帛の柔らかな風合いを維持し、光触媒の酸化作用による変色や劣化を完全に防いだ消臭、抗菌および防汚機能を有する繊維布帛を提供することと、光触媒による消臭効果を飛躍的に向上させることにある。
【課題を解決するための手段】
【００１３】
本発明は、光触媒の消臭速度を速め、より効率的な消臭効果のある繊維布帛を得るために検討を行なった結果、光触媒の近くに水を存在させることにより光触媒の消臭速度が飛躍的に向上し、より効率的な消臭効果が得られることと、繊維布帛の柔らかな風合いを維持し、変色や劣化を完全に防ぐためには、アクリルシリコン系バインダー樹脂を用い、一定の粒径の酸化チタン光触媒と吸水性無機多孔質物質を繊維布帛に担持させることによって得られることを見出したものである。
【００１４】
すなわち第１の発明は、繊維布帛に吸水性無機多孔質物質と光触媒がアクリルシリコン系バインダー樹脂により固着されてなる、消臭、抗菌、および防汚機能を有する繊維布帛である。  
【００１５】
本発明は衣料用や、カーテン、カーペット、壁紙等のインテリア用品、衛生材料などに広く有用な繊維布帛として使用することができる。また、繊維布帛の繊維としては、ポリエステル、ポリアミド、アクリルなどの合成繊維、アセテート、レーヨンなどの半合成繊維、羊毛、絹、木綿、麻などの天然繊維などから選ばれる、1種または複数の繊維を使用することができる。
【００１６】
本発明のメカニズムは十分解明されていないが、光触媒は水と反応して・ＯＨと・Ｏ２−を発現し、有機物を効率よく分解することは確認されており、吸水性無機多孔質物質に吸着した水と、光触媒が反応して臭気物質を効率的に水とニ酸化炭素等に分解するものである。
【００１７】
また、光触媒は、アクリルシリコン系バインダー樹脂のシリコン部分とシラノール結合で接合し、又アクリルシリコン系バインダー樹脂のアクリル部分は、繊維布帛と強力に接合する。このように、光触媒が繊維布帛に直接結合するのではなく、シリコン部分と光触媒、アクリル部分と繊維布帛がそれぞれ選択的に結合することから、光触媒の強い酸化作用から繊維布帛の変色や劣化を防ぐことができ、アクリル部分を介して繊維布帛と光触媒が間接的に接合することから、繊維の柔らかい風合いが守られるものである。
【００１８】
また、吸水性無機多孔質物質は空気中の水分と臭気を吸着するもので、アクリルシリコン系バインダー樹脂を介して、繊維布帛に固定される。光触媒によって繊維やバインダー樹脂が直接侵されない状態を確保したうえで、吸水性無機多孔質物質に吸着したタバコ臭、汗臭などの悪臭を、水分の存在下で光触媒は簡単に消臭することができ、また付着したタバコのヤニなどの着色物質をも分解して、防汚効果も得ることができるものである。また、吸水性無機多孔質物質は、空中の水分を吸収し水分を確実に光触媒に供給することから、光触媒が反応して悪臭を効率的に分解しやすくするものである。
【００１９】
さらに、光触媒は、その酸化力により、黄色ブドウ球菌などに殺菌力があることも知られており、菌が人体代謝物などを分解する時に発生する悪臭を抑制し、抗菌効果も得ることができる。
【００２０】
第２の発明は、前記吸水性無機多孔質物質はゼオライト、シリカゲル、アルミナ、及び珪藻土から選ばれる一種または複数の吸水性無機多孔質物質で、粒径が５μｍ〜２０μｍである請求項１記載の消臭、抗菌、および防汚機能を有する繊維布帛である。
【００２１】
吸水性無機多孔質物質の粒径が２０μｍを越えると繊維布帛表面にざらつき感が発現し好ましくない。また、５μｍを下回る粒径とすることは技術的に製造することは困難で、コスト的にも採算が合わず好ましくない。より好ましくは７μｍ〜１５μｍがよい。
【００２２】
第３の発明は、前記光触媒は酸化チタン、酸化亜鉛から選ばれる一種または複数の光触媒で、粒径が５ｎｍ〜２０μｍである請求項１又は２記載の消臭、抗菌、および防汚機能を有する繊維布帛である。
【００２３】
光触媒の粒径が２０μｍを越えると悪臭の分解速度が遅くなり好ましくない。また、５ｎｍを下回る粒径とすることは技術的に製造することは困難で、コスト的にも採算が合わず好ましくない。より好ましくは７ｎｍ〜５μｍがよい。
【００２４】
第４の発明は、前記吸水性無機多孔質物質と光触媒の繊維布帛への付着量が、０．５〜２５ｇ／ｍ２であって、吸水性無機多孔質物質と光触媒の配合割合が１：９から９：１である請求項１乃至３記載の消臭、抗菌、および防汚機能を有する繊維布帛である。
【００２５】
吸水性無機多孔質物質と光触媒の繊維布帛への付着量が２５ｇ／ｍ２を越えると風合いが硬くなり、また繊維布帛が白化して好ましくない。また、０．５ｇ／ｍ２を下回ると悪臭の分解速度が遅く、消臭効果が弱くなり好ましくない。より好ましくは０．７〜１０ｇ／ｍ２である。また、吸水性無機多孔質物質と光触媒の割合は、悪臭ガスの濃度や種類によって１：９から９：１に比率をかえてやればよい。
【発明の効果】
【００２６】
本発明によれば、吸水性無機多孔質物質に吸着した水の存在のもとに、臭気は光触媒の強い酸化作用によって水やニ酸化炭素等に効率的に分解される。また、アクリルシリコン系バインダー樹脂のシリコン部分とアクリル部分が選択的に光触媒と繊維布帛に強く結合することから、光触媒の強い酸化作用の繊維布帛への影響が回避され、使用に際して繊維布帛の変色や劣化がなく、かつ持続性のある優れた消臭、抗菌、および防汚機能を有する繊維布帛を得ることができる。本発明の繊維布帛は、衣料、カーテン、カーペット、壁紙等のインテリア用品、衛生材料などに広く有用な繊維布帛として用いられる。
【００２７】
請求項２の発明によれば、吸水性無機多孔質物質の粒径が５μｍ〜２０μｍであるので手触り感のよい繊維布帛を得ることができる。
【００２８】
請求項３の発明によれば、光触媒の粒径が５ｎｍ〜２０μｍであるであるので風合いのよい消臭、抗菌、および防汚機能を有する繊維布帛を得ることができる。
【００２９】
請求項４の発明によれば、前記吸水性無機多孔質物質と光触媒の繊維布帛への付着量が、繊維布帛１００重量部に対し、０．５〜２５ｇ／ｍ２で、吸水性無機多孔質物質と光触媒の割合は１：９から９：１と混合比率を変化させることができるので、付着させる繊維の種類や臭気の濃度、種類に応じて優れた消臭、抗菌、および防汚機能を発揮することができ、しかも効果が持続する繊維布帛を得ることができる。  
【発明を実施するための最良の形態】
【００３０】
本発明の消臭、抗菌および防汚機能を有する繊維布帛について詳細に説明する。
【００３１】
図１は繊維布帛１の表面にアクリルシリコン系バインダー樹脂２によって担持された、光触媒３と吸水性無機多孔質物質４を示す模式図である。
【００３２】
模式図では表現できていないが、光触媒３はアクリルシリコン系バインダー樹脂２のシリコン部分とシラノール結合で接合し、又アクリルシリコン系バインダー樹脂２のアクリル部分は繊維布帛１とそれぞれ選択的に強力に接合する。
【００３３】
このように、選択的にシリコン部分が光触媒３とシラノール結合するため、アクリルシリコン系バインダー樹脂２と光触媒３と吸水性無機多孔質物質４の混合液をつくる時に、優先してシリコン部分は光触媒３と結合を完了している。また、吸水性無機多孔質物質４は光触媒３の周辺に、アクリルシリコン系バインダー樹脂により接合される。その後繊維布帛に浸漬・塗布することにより、アクリルシリコン系バインダー樹脂のアクリル部分が繊維と直接接合することから、光触媒３が繊維と直接接合するのが防がれ、繊維布帛１の柔軟性を保ちながら、光触媒３及び吸水性無機多孔質物質４が繊維布帛１に担持される。
【００３４】
アクリルシリコン系バインダー樹脂２によって光触媒３及び吸水性無機多孔質物質４とを繊維布帛１に担持させる方法は、浸漬法とコーティング法を例示できる。アクリルシリコン系バインダー樹脂は水分散体として供給されるので、容易に光触媒３と吸水性無機多孔質物質４との混合液を得ることができる。
【００３５】
浸漬法は、繊維布帛１をアクリルシリコン系バインダー樹脂２と光触媒３と吸水性無機多孔質物質４の混合液に浸漬した後マングルで絞り、これを乾燥させることによって繊維布帛１に光触媒３と吸水性無機多孔質物質４を担持させるもので均一に担持することができる。
【００３６】
コーティング法は、繊維布帛１にアクリルシリコン系バインダー樹脂２と光触媒３と吸水性無機多孔質物質４の混合液をコーティングした後乾燥させることによって繊維布帛１に光触媒３と吸水性無機多孔質物質４を担持させるもので、生産性を顕著に向上でき、担持量も精度高く制御できる。前記コーティング方法は、特に限定されるものではないが、例えばグラビアロール加工、スプレー加工、ロールコーター加工、ジェットプリント加工、転写プリント加工、スクリーンプリント加工等を例示することができる。
【００３７】
コーティング法は、アクリルシリコン系バインダー樹脂を繊維布帛上に皮膜状に層となって全面接着するよりも、網目状に接着させることが可能な加工方法として有用な加工である。これは、バインダー樹脂が層となって全面接着するのではなく、網目状に接着させることにより、繊維布帛を構成する糸が相対的に動きうることから、繊維布帛の柔軟性が確保されることと、繊維布帛に消臭、抗菌、防汚以外の機能性を付与する部分としての空間を残すことができ、難燃、撥水、撥油等の機能をさらに付与することができる。
【００３８】
光触媒は酸化チタン、酸化亜鉛から選ばれる一種または複数の光触媒で、中でも酸化チタン光触媒がよく使われる。酸化チタン光触媒はアナターゼ型酸化チタン光触媒、ルチル型酸化チタン光触媒、ブルカイト型酸化チタン光触媒が好ましく、中でも、アナターゼ型酸化チタン光触媒が特に好適である。酸化チタン光触媒は、紫外線により励起されて水や酸素が・ＯＨや・Ｏ２−となり、強い酸化作用で有機物を、水とニ酸化炭素等に分解し、消臭するものである。また、酸化チタン光触媒の触媒活性を高めるため、白金、パラジウム、ロジウムなどの白金族金属を担持させたものや、銀、銅、亜鉛などの殺菌性のある金属を担持させたものを使用することもできる。
【００３９】
また、本発明においては、酸化チタン光触媒としてアパタイト被覆酸化チタン光触媒を用いることもできる。アパタイト被覆酸化チタン光触媒は、酸化チタン光触媒の表面がリン酸カルシウムアパタイトにより被覆された複合材料である。アパタイト被覆酸化チタン光触媒は、酸化チタン光触媒が直接繊維布帛やバインダー樹脂と接合するのを防ぎ、強い酸化作用によって繊維布帛やバインダー樹脂が侵されることから守るものである。
【００４０】
また、酸化チタンの一部に、Ｎドープ等を行なった可視光域で励起する可視光応答型酸化チタン光触媒も知られており、これらも本発明において使うことができる。例えばＮやＳで酸化チタンのＯの一部を置換したアニオンドープ型や、Ｔｉの一部を別の原子で置換したカチオンドープ型が挙げられる。
【００４１】
酸化チタン光触媒と吸水性無機多孔質物質の粒径は、酸化作用の効果から小さいほど好ましく、また繊維径の１０分の１以下の粒径のものが、脱落のし易さの面から好ましく、２０μｍ以下が推奨される。
【００４２】
吸水性無機多孔質物質はゼオライト、シリカゲル、アルミナ及び珪藻土から選ばれる一種または複数の吸水性無機多孔質物質で、粒径が５μｍ〜２０μｍである。中でもシリカゲルが好適で、非晶質のニ酸化ケイ素で次のように製造することができる。まず、可溶性ケイ素を水酸化ナトリウム等で溶解しケイ素アルカリを調製し、これの水溶液と硫酸のような鉱酸とでシリカゾルを調製する。次に温度、ＰＨ等を調節しながらゾルをゲル化させる。得られたヒドロゲルを水洗し、硫酸ナトリウムなどの水溶性の塩類を除去した後、乾燥により脱水し、賦活処理を行ない多孔質構造のシリカゲルを得る。なお、国内においては各種粒度のシリカゲルが市販されており、５μｍ〜２０μｍのものを選択し使用することができる。
【００４３】
また、本発明に使用されるアクリルシリコン系バインダー樹脂は、共栄社化学製Ｓ−６０ＮＦＥを使用した。
【００４４】
アクリルシリコン系バインダー樹脂においてシリコン部分の末端が
【化０１】
2005194652.tif 000003
であるため、酸化チタン光触媒と優先的にシラノール結合で強く接合する。
【００４５】
また、アクリルシリコン系バインダー樹脂のアクリル部分は繊維との密着性に富み、物理的に強く結合する。特に、有機繊維であるアクリル、ナイロン、ポリエステル等の繊維との結合力は非常に強く、アクリル部分が優先的に繊維布帛に結合し、接着部の柔軟性が確保され、耐久性も十分なものとなる。
【００４６】
酸化チタン光触媒とアクリルシリコン系バインダー樹脂の配合割合は特に限定しないが、酸化チタン光触媒の配合量が増えると、酸化チタン光触媒の繊維布帛に結合する確率が増え、繊維布帛を劣化させる原因となる。また、アクリルシリコン系バインダー樹脂配合量が増えると、酸化チタン光触媒とアクリルシリコン系バインダー樹脂と結合する割合が増加し、酸化チタン光触媒の表面を覆ってしまうようになり、消臭、抗菌、防汚の機能性が低下する。
【００４７】
酸化チタン光触媒が無駄なくその消臭能力を十分発揮するために、繊維布帛へ担持する工程を２工程に分けて加工することも可能である。まず、第１の工程において、繊維布帛へアクリルシリコン系バインダー樹脂のみを担持させる。次に第２の工程において、酸化チタン光触媒を第１の工程で得た繊維布帛上に塗布することによって、酸化チタン光触媒を無駄なく均一に塗布することができる。
【００４８】
吸水性無機多孔質物質と光触媒の繊維布帛への付着量は、０．５〜２５ｇ／ｍ２であることが好ましい。吸水性無機多孔質物質と光触媒の繊維布帛への付着量が２５ｇ／ｍ２を越えると風合いが硬くなり、また、白化して好ましくない。また、０．５ｇ／ｍ２を下回ると悪臭の分解速度が遅く、消臭効果が弱くなり好ましくない。さらに好ましくは、０．７〜１０ｇ／ｍ２である。
【００４９】
次ぎに実施例により、本発明を具体的に説明する。なお実施例における各種消臭性能の測定は次のように行った。
（アンモニア消臭性能）
酸化チタン光触媒５ｇ／ｍ２と、吸水性無機多孔質物質５ｇ／ｍ２をアクリルシリコン系バインダー樹脂により繊維に担持した繊維布帛（１０×１０ｃｍ角）を内容量２リットルのテトラバッグ袋内に入れた後、袋内において濃度が１００ｐｐｍとなるようにアンモニアガスを注入し、この袋を紫外線ランプ（東芝ブラックライト・ＦＬ１０ＢＬＢ−Ａ・１０ワット）の直下５ｃｍに設置し、紫外線照射強度が１．２ｍＷ／ｃｍ２になるように微調整を行なった。２０分経過後にアンモニアガスの残存濃度を測定し、この測定値よりアンモニアガスを除去した総量を算出し、これよりアンモニアガスの除去率（％）を算出した。
【００５０】
（硫化水素消臭性能）
アンモニアガスに代えて硫化水素ガスを用いて袋内において濃度が１０ｐｐｍとなるように注入し、２０分経過後の残存濃度を測定した以外は、上記アンモニア消臭性能測定と同様にして硫化水素ガスの除去率（％）を算出した。
【００５１】
（メチルメルカプタン消臭性能）
アンモニアガスに代えてメチルメルカプタンガスを用いて袋内において濃度が１０ｐｐｍとなるように注入し、１２０分経過後の残存濃度を測定した以外は、上記アンモニア消臭性能測定と同様にしてメチルメルカプタンガスの除去率（％）を算出した。
【００５２】
（酢酸消臭性能）
アンモニアガスに代えて酢酸ガスを用いて袋内において濃度が１０ｐｐｍとなるように注入し、６０分経過後の残存濃度を測定した以外は、上記アンモニア消臭性能測定と同様にして酢酸ガスの除去率（％）を算出した。
【００５３】
（アセトアルデヒド消臭性能）
アンモニアガスに代えてアセトアルデヒドガスを用いて袋内において濃度が１０ｐｐｍとなるように注入し、２４０分経過後の残存濃度を測定した以外は、上記アンモニア消臭性能測定と同様にしてアセトアルデヒドの除去率（％）を算出した。
【００５４】
（ホルムアルデヒド消臭性能）
アンモニアガスに代えてホルムアルデヒドガスを用いて袋内において濃度が１０ｐｐｍとなるように注入し、２４０分経過後の残存濃度を測定した以外は、上記アンモニア消臭性能測定と同様にしてホルムアルデヒドの除去率（％）を算出した。
【００５５】
（トルエン消臭性能）
アンモニアガスに代えてトルエンガスを用いて袋内において濃度が１０ｐｐｍとなるように注入し、２４時間経過後の残存濃度を測定した以外は、上記アンモニア消臭性能測定と同様にしてトルエンの除去率（％）を算出した。
【００５６】
そして、除去率が９５％以上であるものを「◎」、除去率が９０％以上９５％未満であるものを「○」、除去率が８５％以上９０％未満であるものを「△」、除去率が８５％未満であるものを「×」と評価した。
【実施例】
【００５７】
＜実施例１＞
粒径１０ｎｍの酸化チタン光触媒１重量部を７８重量部の水に加えた後、攪拌機により攪拌を行ない、分散液を得た。この分散液にさらに２０重量部のアクリルシリコン系バインダー樹脂（固形分３０％)と粒径１０μｍのシリカゲル１重量部を加え、良く攪拌して均一な分散液（処理液)を得た。この処理液に、ポリエステル製のスパンボンド不織布（目付４０ｇ／ｍ２) を浸漬した後、取り出してマングルで絞って乾燥させて、消臭繊維布帛を得た。酸化チタン光触媒とシリカゲルのスパンボンド不織布への付着量は１．５ｇ／ｍ２であった。この酸化チタン光触媒をスパンボンド不織布へ担持させた繊維布帛を、上記の各種ガスの消臭試験をおこない除去率を表に記載した。
【００５８】
＜実施例２＞
次に、実施例１において、粒径２０ｎｍ酸化チタン光触媒２重量部を７６重量部の水に加え、粒径１０μｍのシリカゲル２重量部を加えた以外は実施例１と同様にして、消臭繊維布帛を得た。酸化チタン光触媒とシリカゲルのスパンボンド不織布への付着量は３．０ｇ／ｍ２であった。
【００５９】
＜実施例３＞
次に、実施例１において、粒径１０ｎｍの酸化チタン光触媒を粒径５μｍとした以外は実施例１と同様にして、消臭繊維布帛を得た。酸化チタン光触媒とシリカゲルのスパンボンド不織布への付着量は１．５ｇ／ｍ２であった。
【００６０】
＜比較例１＞
実施例１において、アクリルシリコン系バインダー樹脂（固形分３０％)をアクリル樹脂（固形分３０％) とした以外は実施例１と同様にして、消臭繊維布帛を得た。酸化チタン光触媒とシリカゲルのスパンボンド不織布への付着量は１．５ｇ／ｍ２であった。
【００６１】
＜比較例２＞
実施例１において、粒径１０ｎｍの酸化チタン光触媒を粒径５０μｍとした以外は実施例１と同様にして、消臭繊維布帛を得た。酸化チタン光触媒とシリカゲルのスパンボンド不織布への付着量は１．５ｇ／ｍ２であった。
【００６２】
＜比較例３＞
実施例１において、酸化チタン光触媒を２重量部としシリカゲルを加えなかった以外は実施例１と同様にして、消臭繊維布帛を得た。酸化チタン光触媒のスパンボンド不織布への付着量は１．５ｇ／ｍ２であった。
【００６３】
＜比較例４＞
実施例１において、粒径１０μｍのシリカゲルを粒径５０μｍとした以外は実施例１と同様にして、消臭繊維布帛を得た。酸化チタン光触媒とシリカゲルのスパンボンド不織布への付着量は１．５ｇ／ｍ２であった。
【００６４】
各例における各種ガスの除去率を表１にまとめる。
【表１】
2005194652.tif 000004
【産業上の利用可能性】
【００６５】
本発明の技術は、酸化チタン光触媒を繊維と結合させるもので、利用される分野は広く、衣料や、カーテン、カーペット、壁紙等のインテリア用品、車両等のシート地、天井材、衛生材料などに広く利用され、特に、ポリプロピレン繊維等吸水特性のない繊維布帛には有効に活用される。
【図面の簡単な説明】
【００６６】
【図１】は光触媒３と吸水性無機多孔質物質４がバインダー樹脂２によって担持される様子を示す模式図。
【符号の説明】
【００６７】
１…繊維布帛
２…アクリルシリコン系バインダー樹脂
３…光触媒
４…吸水性無機多孔質物質
【図１】
2005194652.tif 000005